(57)【要約】【課題】  短波長レーザ光の照射により記録再生を行う追記型光記録ディスクでは、再生レーザのトラッキングが正常に行われなくなることがある。この問題を解決し、短波長レーザ光の照射により記録・再生を行う追記型の光情報記録媒体を提供すること。【解決手段】  円盤状基板の一方の面にスパイラル又はリング状の案内溝が形成され、該案内溝の上面側に有機色素系の光記録層が形成されており、該光記録層の上面側から該案内溝に沿って短波長レーザー光を照射することにより情報を記録し、該情報記録後においては短波長レーザー光の反射光の変化を読み取って該情報を再生することができる追記型光情報記録媒体において、記録特性がＬＴＨ型であり、上記光記録層は、未記録時の屈折率ｎが１．２から２．１までの範囲、未記録時の消衰係数ｋが０．０１から０．７までの範囲であり、かつｎ＋ｋが１．４から２．１の範囲である追記型光情報記録媒体。【選択図】  図２
2008262671.tif 000002
【特許請求の範囲】
【請求項１】
円盤状基板の一方の面にスパイラル又はリング状の案内溝が形成され、該案内溝の上面側に有機色素材料系の光記録層が形成されており、該光記録層の上面側から該案内溝に沿って短波長レーザー光を照射することにより情報を記録し、該情報記録後においては短波長レーザー光の反射光の変化を読み取って該情報を再生することができる追記型光情報記録媒体において、
記録特性がＬＴＨ型であり、
上記光記録層は、未記録時の屈折率ｎが１．２から２．１までの範囲、未記録時の消衰係数ｋが０．０１から０．７までの範囲であり、かつｎ＋ｋが１．４から２．１までの範囲であることを特徴とする追記型光情報記録媒体。
【請求項２】
前記光記録層は、有機色素材料膜からなり、光記録層の吸収最大波長での光学密度（ＯＤ値）が０．３以下でるある請求項１に記載の追記型光情報記録媒体。
【請求項３】
情報を記録、再生する短波長レーザー光は、波長３５０〜５００ｎｍの青色レーザー光である請求項１又は２に記載の追記型光情報記録媒体。
【発明の詳細な説明】
【技術分野】
【０００１】
本発明は、青色レーザーにより記録・再生が行える光情報記録媒体に関する。
【背景技術】
【０００２】
有機色素を記録材料として用いた光情報記録媒体として、いわゆる追記型の光情報記録媒体がある。これは、情報を記録し、その記録した情報を再生するために照射する半導体レーザの波長が７５０〜８３０ｎｍの赤色レーザ光、いわゆる赤色レーザ光を用いる光情報記録媒体である。そして、その記録容量が６５０ＭＢあるいは７００ＭＢの追記型のＣＤ（所謂、ＣＤ−Ｒ）がまず開発された。ついでこれより波長が短い６４０〜６８０ｎｍの短波長赤色レーザ光を用いる記録容量４．７ＧＢの追記型のＤＶＤ（所謂、ＤＶＤ−Ｒ／＋Ｒ）が開発された。そして、これらＣＤ−ＲやＤＶＤ−Ｒ／＋Ｒは既に広く普及している。これらのＣＤ−ＲやＤＶＤ−Ｒ／＋Ｒの記録極性は、Ｈｉｇｈ  ｔｏ  Ｌｏｗ型（以下、「ＨＴＬ型」という。）である。具体的に説明すると、未記録状態のピット形成予定部分の反射率は高く、記録後に形成されたピット部分の反射率は、低くなるタイプである。
更なる大容量の光情報記録媒体として、従来の短波長赤色レーザ光より短波長側の３５０〜５００ｎｍ付近（たとえば４０５ｎｍ前後）のレーザ光、いわゆる青紫色レーザー光を用いて記録および再生が可能な光ディスクについても開発が行われている。２００６年には波長４０５ｎｍのレーザ光で記録や再生を行う単層での記録容量が１５ＧＢの記録層に有機色素を使用した有機ＨＤ  ＤＶＤ−Ｒが商品化された。また、波長４０５ｎｍのレーザ光で記録や再生を行う単層での記録容量をさらに大きくできる記録層に無機材料を使用した追記型無機ブルーレイ・ディスク（所謂、無機ＢＤ−Ｒ）も商品化された。これらの有機ＨＤ  ＤＶＤ−Ｒ、無機ＢＤ−ＲではＤＶＤ−Ｒ／＋Ｒと同じようにグルーブに沿った記録である。そして、有機ＨＤ  ＤＶＤ−Ｒは記録極性は、Ｌｏｗ  ｔｏ  Ｈｉｇｈ型（以下、「ＬＴＨ型」という。）である。具体的に説明すると、未記録状態のピット形成予定部分の反射率は低く、記録後に形成されたピット部分は、反射率が高くなるタイプである。それに対して無機ＢＤ−Ｒの記録極性は、ＤＶＤ−Ｒ／＋Ｒと同様にＨＴＬ型である。
【０００３】
図１に示すように、既に商品化されているＨＤ  ＤＶＤ−Ｒは、一方の主面に案内溝であるグルーブ７が形成された円盤状の基板２が用いられる。この基板２のグルーブ７とグルーブ７との間は、ランド８といわれる。グルーブが形成された円盤状の基板２の上面に光記録層３、光反射層４が順次形成されている。光反射層４の上面に接着層５を介して保護層を兼ねるダミー基板６が積層される。こうして得られたＨＤ  ＤＶＤ−Ｒディスク１において、基板２にスパイラル状に形成された案内溝であるグルーブ７に沿って光記録層３に向けてレーザ光９が照射されることにより記録が行われる。グルーブ７に沿って記録が行われたＨＤ  ＤＶＤ−Ｒディスク１の再生は、グルーブ７に沿ってレーザ光９を照射し、その反射光から記録信号を読取ることにより行われる。即ち、グルーブに沿う記録であり、再生である。未記録のピット形成予定部分は、反射率が低く（Ｌｏｗ）、記録後のピット部分は反射率が高く（Ｈｉｇｈ）なるＬＴＨ型である。
例えば、特許文献１に、光記録層に有機色素を使用し、短波長レーザ光の波長域で高品位なＨＤ  ＤＶＤ−Ｒを実現するために、その記録層に照射される短波長レーザ光の波長よりも最大吸収波長領域が長波長側に存在する、アニオン部とカチオン部とを持つ一つの有機色素でその記録層を形成することが記載されている。
【０００４】
【特許文献１】特開２００５−２９７４０６号公報
【０００５】
光記録層に有機色素を使用した追記型有機ブルーレイ・ディスク（以下「有機ＢＤ−Ｒ」という。）を図２に示す。有機ＢＤ−Ｒ  １１は、円盤状の基板２の案内溝が形成された側を上面に光反射層４、光記録層３、保護層５が順次形成されている。更に、保護層５の上面に接着層６ａを介してカバー層６ｂが貼り付けられている。このような有機ＢＤ−Ｒ  １１において、基板２にスパイラル状に形成された案内溝が即ち、グルーブ７’であり、グルーブ７’とグルーブ７’との間に形成されている部分がランド８’である。グルーブ７’内の光記録層３（レーザ照射側からみてランド）、またはランド８’上の光記録層３（レーザ照射側からみてグルーブ）に向けてレーザ光９が照射されることにより記録が行われる。グルーブ７’に沿って記録が行われた有機ＢＤ−Ｒ  １１の再生は、グルーブ７’に沿ってレーザ光９を照射し、その反射光からの記録信号を読取ることにより行われる。例えば記録層に有機色素を使用し、短波長レーザ光の波長域で高品位な有機ＢＤーＲを実現するために、光記録層の未記録時の屈折率（ｎ）、未記録時の減衰係数（ｋ）、記録前後のｎとｋの変化量、即ち、ΔｎとΔｋの範囲を規定する発明を開示した特許文献２が知られている。
【０００６】
【特許文献２】特開２００３−３０３４４２号公報
【発明の開示】
【発明が解決しようとする課題】
【０００７】
しかしながら、特許文献２の有機ＢＤ−Ｒの記録極性は、未記録時のピット形成予定部分の反射率が高く、記録後のピット部分は反射率が低くなるＨＴＬ型である。光記録層に有機色素を用いた有機ＢＤ−Ｒは、記録感度を向上させるために記録層の未記録時の減衰係数（ｋ）を大きくとる方がレーザ光を多く吸収するため、有利である。しかし、その未記録時の減衰係数ｋを大きくとれないことが改善すべき課題である。
【０００８】
本発明者等は、特許文献２の記録極性をＨＴＬ型とするよりも、有機ＨＤ  ＤＶＤ−Ｒと同様に記録極性はＬＴＨ型とした方が特性改善に有利であり、同時に色素膜厚体積を大きくし、吸収効率を大きくできるランド記録、即ち、レーザ光を照射する側からみてランド記録であり、基板側からみるとグルーブ記録になることが望ましいと考えた。
この考え方から新しい有機ＢＤ−Ｒの開発を進めた結果、本発明に至った。この有機ＢＤ−Ｒはランド記録でＬＴＨ型の記録極性を有するものである。従って、従来のＨＴＬ型の記録極性の追記型光情報記録媒体とは異なる。このため、これまでとは異なった記録材料設計やディスク形状設計により性能を確保する必要がある。
【０００９】
ところで、従来の有機ＢＤ−Ｒは、ＨＴＬ型記録において、記録後の再生時には再生信号の反射率が低下する。一方、ＬＴＨ型記録の場合、記録後の再生時には再生信号の反射率が増加するため、トラッキングにおいて追従不能となる場合が多くなる。
【００１０】
本発明は有機色素を用いたＬＴＨ型の記録極性を有する有機ＢＤ−Ｒ等の新しい追記型の光情報記録媒体に関する。特に、ＬＴＨ型の記録極性でありながら、再生用レーザ光が案内溝を含めて構成されるトラックをトラッキングする際に、追従不能となることがない有機ＢＤ−Ｒ等の追記型の光情報記録媒体を提供することを目的とする。
また本発明は、記録時の記録感度を向上させ、記録パワーを低下させることができる光情報記録媒体を提供することを目的とする。
また本発明は、記録した信号の再生の精度を示す信号品位である変調度が悪化するという問題を改善した有機ＢＤ−Ｒ等の光情報記録媒体を提供することを目的とする。
また本発明は、結果的に短波長レーザ光の照射に対応できる高速、高容量かつ精細度の高い記録、再生ができる光情報記録媒体を提供することを目的とする。
【００１１】
本発明者らは、従来のＨＴＬ型の記録極性ではなく、ランド記録でＬＴＨ型の記録極性とすることを主眼に開発した。そして、本発明者らが鋭意開発の結果、光記録層の屈折率（ｎ）、消衰係数（ｋ）についてｎ＋ｋが２．１以下とすることにより、変調度が低下することもないようにすることができ、その際ランド記録でＬＴＨ型の記録極性において反射率が増加することにより起こり易いトラッキング不能の問題も起こらないようにできることを見出し、本発明をするに至った。
【課題を解決するための手段】
【００１２】
本発明の第１の技術手段は、円盤状基板の一方の面上にスパイラル又はリング状の案内溝が形成され、該案内溝の上面側に有機色素材料系の光記録層が形成されており、該光記録層の上面側から該案内溝に沿って短波長レーザ光を照射することにより情報を記録し、該情報記録後においては短波長レーザ光の反射光の変化を読み取って該情報を再生することができる追記型光情報記録媒体において、記録特性がＬＴＨ型であり、上記光記録層は、未記録時の屈折率ｎが１．２から２．１までの範囲、未記録時の消衰係数ｋが０．０１から０．７までの範囲であり、かつｎ＋ｋが１．４から２．１までの範囲である追記型光情報記録媒体であって、これらの構成により上記目的が達成される。  
【００１３】
また、本発明の第２の技術手段は、上記第１の技術手段に加えてさらに、前記光記録層は、有機色素材料膜からなり、該光記録層の吸収最大波長での光学密度（ＯＤ値）が０．３以下の光情報記録媒体とした。これにより上記目的が達成される。
【００１４】
また、本発明の第３の技術手段は、上記第１又は第２の技術手段に加えてさらに、情報を記録、再生する短波長レーザー光は波長３５０〜５００ｎｍの範囲のレーザ光である光情報記録媒体とした。これにより上記目的が達成される。
【００１５】
第１の技術手段によれば、光記録層における屈折率ｎ、消衰係数ｋについてｎ＋ｋを２．１以下とし、ｎが１．２から２．１までの範囲、ｋが０．０１から０．７までの範囲にしたので、記録したトラックを再生レーザ光が確実に追従することができ、トラッキングが良好であり、短波長レーザ光の照射により記録した後に、短波長レーザ光を照射して再生する有機ＢＤ−Ｒ等の光情報記録媒体を提供することができる。
特に、光記録層を適切な有機色素の光学的膜厚とすることにより、屈折率ｎを２．１より小さくすることが可能になり、ｎ＋ｋが１．４から２．１の範囲に規定することが可能になる。その結果、トラッキングを良好に保つことができる。
光記録層の屈折率ｎが２．１を含みこれより小さいことにより、光記録層を適切な光学的膜厚とすることができる。屈折率ｎが１．２を含みこれより大きいことにより、光記録層を適切な光学的膜厚とすることができる。
光記録層の消衰係数ｋが０．０１を含みこれより大きいことが可能になり、光記録層が吸収するレーザ光量が十分となり、記録時の記録感度を向上させ、記録パワーを低下させることができる。また、消衰係数ｋが０．７を含みこれより小さいことにより、光記録層が過度にレーザ光を吸収することがなく、ディテクターで光強度が低下しないようにすることができる。
第２の技術手段によれば、光記録層の吸収最大波長での光学密度（ＯＤ値）が０．３以下に調整することで光記録層の適切な光学的膜厚とすることができる。第１の技術手段と合わせて適切な光記録層の光学的膜厚を設定することにより、記録したトラックを再生レーザ光が確実に追従することができ、トラッキングができなくなることがなく、短波長レーザ光の照射により記録した後に、短波長レーザ光を照射して再生する有機ＢＤ−Ｒ等の追記型の光情報記録媒体を提供することができる。
第３の技術手段によれば、短波長レーザ光に対応できる高速、高容量かつ精細度の高い記録、再生ができる光情報記録媒体を提供することができる。
【発明の効果】
【００１６】
本発明によれば、有機色素材料系の光記録層でＬＨＴ型の記録極性の光情報記録媒体において、良好なトラッキングで再生することが可能な光情報記録媒体を提供することができる。
【発明を実施するための最良の形態】
【００１７】
本発明の構成の具体的一例の概要を図に従って説明する。本発明の有機ＢＤ−Ｒ  １１は、厚さ１．１ｍｍの円盤状の基板２の一方の面にスパイラル状の案内溝が形成された側の上面に光反射層４、光記録層３、保護層５が順次形成されている。更に、保護層５の上面に接着剤を用いた接着層６ａを介してカバー層６ｂが貼り付けられている。このような有機ＢＤ−Ｒ  １１において、基板２にスパイラル状に形成された案内溝が即ち、グルーブ７’であり、グルーブ７’とグルーブ７’との間に形成されている部分がランド８’である。グルーブ７’内の光記録層３（レーザ照射側からみてランド）、またはランド８’上の光記録層３（レーザ照射側からみてグルーブ）にレーザ光９が照射されることにより記録が行われる。
記録はレーザ光９が照射された部分の光記録層３が高温度に発熱することにより行われる。この発熱により、その周辺の化学変化と物理変化とにより光反射率の変化が起こることによってなされる。このように変化した部分をピットが形成されたという。そして、ピットの形状をレーザ光９の照射制御技術によって行うことにより必要な信号の記録とすることができる。このことは公知事項なので、これ以上の説明を省略する。グルーブ７’に沿って記録が行われた有機ＢＤ−Ｒ  １１の再生は、グルーブ７’に沿ってレーザ光９を照射し、その反射光から記録信号を読取ることにより行われる。
【００１８】
このような構成の光情報記録媒体について、短波長レーザ光によりトラックを追従する原理を、図３及び図４を用いて説明する。図３（ａ）は、光情報記録媒体を模型化した断面図であり、図３（ｂ）は図３（ａ）の模式図に位置合わせをした光情報記録媒体の上面からみたグルーブ７’とレーザ光のスポット径との位置関係を示す模式図である。また、レーザ光の照射による反射光を検知するディテクターＤを図示した。図３（ｃ）は図３（ｂ）のレーザ光のスポットの位置に合わせたディテクターＤの検出結果のプッシュプル（ｐｐ）信号を示す概要図である。
まず、図３（ａ）に示すように、基板２の案内溝であるグルーブ７’が形成された側の上面に光記録層が形成されている。グルーブ７’が形成された両側の基板表面にランド８’が形成されている。この光情報記録媒体の未記録の光記録層３にトラッキングをオフした状態で短波長レーザー光を照射する。この照射により、ランド８’とグルーブ７’周辺を往復しながら照射された短波長レーザ光の反射光はピックアップのディテクターＤで検出され、同時に光電変換されてオシロスコープでプッシュプル（ＰＰ）信号として測定される。この測定の結果、図３（ｃ）に示すプッシュプル（ＰＰ）信号が電圧として検知される。正弦波のような波形が得られるときには、短波長レーザ光によるトラックの追従が正常に行われることになる。すなわち、図３（ｂ）の状態でトラッキングをオンして、レーザ光のスポットＳをグルーブ７’（レーザー光照射側からみてランド）上に向けて追従させたとき、ディテクターＤを半円に分けたＡ、Ｂからの反射光の演算値、すなわち、ＰＰ＝Ａ−Ｂ＝０となる。
【００１９】
この状態を図４の振幅レベルの概要図に基づき説明すると、図４（ｄ）のように未記録ＲＦ振幅が小さい値の場合、正常に機能する。実際のＰＰ信号は正規化され、回路処理される。
上述のＰＰ信号とＲＦ信号を正規化する演算式を以下に示す。ＮＰＰｂは未記録の正規化ＮＰＰ信号を意味し、ＮＰＰａは記録後の正規化ＮＰＰ信号を意味する。
ＮＰＰｂ＝ＰＰ生振幅Ｖ1 〔Ｖ〕／（未記録ＲＦ生振幅Ｖ2 ／２〔Ｖ〕  
ＮＰＰａ＝ＰＰ生振幅Ｖ1 〔Ｖ〕／（記録後ＲＦ生振幅Ｖ3 ／２〔Ｖ〕
図４（ｄ）未記録でトラッキングをオフしたときの再生のＲＦ信号で正規化されたＰＰ値（ＮＰＰｂ）は、ＲＦ信号の振幅値が小さい為、演算上、ＮＰＰｂは大きな値となり、上述のとおり、正常に機能するが、光記録層３に記録がなされると、図４（ｅ）トラッキングをオフしたときの記録部分の再生のＲＦ信号は反射率が上昇し、ＮＰＰａはＮＰＰｂの値よりも小さくなり、トラッキングが不能となる。すなわち、図３（ｂ）の状態でトラッキングをオンして、レーザ光のスポットＳをグルーブ７’上に追従させたとき、ディテクターＤを半円に分けたＡ、Ｂからの反射光の演算動作は、ＰＰ＝Ａ−Ｂ≠０となり、正常に機能せず、トラッキングが不能となる。
【００２０】
この追従不能になる場合を回避するためには、短波長レーザ光の再生パワー０．２５ｍＷ、３０ｋＨｚのローパスフィルターを通した後において、ＰＰ振幅Ｖ1 は０．２〔Ｖ〕以上、即ち、Ｖ1 〔Ｖ〕≧０．２〔Ｖ〕）であればよいことを本発明者らは見出した。そのためには、光記録層を形成する色素膜の未記録の屈折率ｎは１．２から２．１まで、未記録の消衰係数ｋは０．０１〜０．７までが適切であることがわかった。
また、波長４０５ｎｍの短波長レーザ光における有機色素薄膜からなる光記録層の吸収最大波長での光学密度（ＯＤ値）（吸光度）が０．３以下になるように有機色素材料により光記録層は形成されることが好ましいことがわかった。
なお、本発明に用いる色素としては、アゾ及びその金属錯体、メチン及びその金属錯体、アゾメチン及びその金属錯体、その他金属錯体、シアニン、メロシアニン、スクアリリウム、スチリル、クマリン、フタロシアニン、サブフタロシアニン、ポルフィリン、ピロメテン、オキソノール、互変異性体を形成する色素などを挙げるこができるが、特に限定するものではない。
【００２１】
後述する実施例の実測値を含めて未記録の屈折率ｎ、消衰係数ｋについて、トラッキングが不能（サーボ追従不能）に陥る可能性が非常に小さい領域を探ってみた。その結果を表１に示した。表１中、化１〜化８は下記〔化１〕〜〔化８〕であり、「記録後のトラッキング」は上記したトラッキング追従について可能を「○」、不能を「×」で示している。その他は上述したとおりである。この表から、未記録ｎ＋ｋが２．０４にり小さい値の側と未記録のＰＰ振幅Ｖ1 〔Ｖ〕が０．２１〔Ｖ〕より大きい値の側がトラッキングの追従について可能である「○」になった。この関係をグラフにした結果、図５のようになった。
表１、図５から、「記録後のトラッキング」が「○」であるトラッキングが可能になるには、未記録のＰＰ振幅基準値Ｖ0 を０．２０〔Ｖ〕以上、すなわち、Ｖ0 〔Ｖ〕≧０．２０〔Ｖ〕に設定したｎ＋ｋ＜２．１の範囲が望ましいということが導き出せることが分かった。
また、記録感度や変調度を確保する点からは、未記録の屈折率くｎは１．２から２．１まで、未記録の消衰係数ｋは０．０１から０．７までが適当である。このことからｎ＋ｋ≧１．２１となる。
ｎ＞１．２、有機色素膜からなる記録層の厚さｄ＜５５ｎｍ、図５から、Ｖ0 〔Ｖ〕＞０．２５〔Ｖ〕、ｎ＋ｋ＜２．０又は１．９５であることも好ましい。ランド部とグルーブ部からの反射光の干渉により生じるディテクターＤでの光強度の変化および光強度分布はランド部とグルーブ部の光路差に依存することから光記録層の光学的膜厚、すなわち光記録層を形成する色素の未記録の屈折率ｎと光記録層の膜厚ｄの積であるｎｄを適正な範囲に設定する必要がある。
【００２２】
【表１】
2008262671.tif 000003
【００２３】
【化１】
2008262671.tif 000004
【００２４】
【化２】
2008262671.tif 000005
【００２５】
【化３】
2008262671.tif 000006
【００２６】
【化４】
2008262671.tif 000007
【００２７】
【化５】
2008262671.tif 000008
【００２８】
【化６】
2008262671.tif 000009
【００２９】
【化７】
2008262671.tif 000010
【００３０】
【化８】
2008262671.tif 000011
【００３１】
上記透光性の基板２としては、レーザー光に対する屈折率がたとえば１．５〜１．７程度の範囲内の透明度の高い材料で、耐衝撃性に優れた主として樹脂で形成したもの、例えばポリカーボネート板、アクリル板、エポキシ板等の樹脂板を用いることが好ましい。また、ガラス板を用いてもよい。
また、光記録層３は、基板２の上に形成した色素材料を含む色素膜が、厚さ１５ｎｍ〜１２０ｎｍからなる層であることが好ましい。そして、レーザ光９を照射することにより、その色素の分子構造が変化すること等により、レーザ光９に対する有機色素の屈折率ｎ、消衰係数ｋの変化Δｎ、Δｋにより、レーザ光９の照射前の屈折率ｎ、消衰係数ｋとの間で変調がとれることによりレーザー光による再生が可能となる。
本発明の光学記録層は、有機色薄膜であり、光学薄膜として機能する。この薄膜は未記録時の屈折率ｎおよび未記録時の消衰係数ｋが重要になる。この有機色素薄膜が単独の色素のみならず複数の色素の混合として形成された場合も、光記録層の未記録時の屈折率ｎおよび未記録時の消衰係数ｋは、単独の色素で構成された場合と同様に適用できる。
【００３２】
有機色素材料及びその他必要に応じて添加剤を溶剤に加えて混合液を調製し、これを例えばスピンコート法を用いて、厚さ１．１ｍｍのトーナツ型円盤状の基板のスパイラル状の案内溝が形成された側の上面に塗布し、光記録層３を形成する。
溶剤としては、２，２，３，３−テトラフルオロ−１−プロパノール等のフッソ化アルコールが好ましいが、クロロホルム、ジクロロエタン、メチルエチルケトン、ジメチルホルムアミド、メタノール、トルエン、シクロヘキサノン、アセチルアセトン、ジアセトンアルコール、メチルセロソルブ等のセロソルブ類、ジオキサン等も基板を侵食しない程度に単独又は併用し、また、フッソ化アルコールと単数又は複数併用することもできる。
【００３３】
光反射層４は、熱伝導率および光反射性の高い金属膜であり、たとえば、金、銀、銅、アルミニウム、あるいはこれらを含む合金等の金属材料を、蒸着法、スパッタ法等の手段により形成される。
保護層５は、透明な無機材料からなり、たとえばスパッタにより成膜される。
カバー層６ｂは、例えば厚さ０．１ｍｍの光透過性の樹脂である。そして、透明接着剤により形成した接着層６ａを介して貼り合わせることにより、ディスクとして約１．２ｍｍの所定の厚さを確保する。
なお、有機ＢＤ−Ｒ  １１は、光記録層３、光反射層４、保護層５を１層ずつ設けるだけであったが、これを複数層設け、いわゆる多層型としてもよく、さらに高密度、高容量記録を可能にすることができる。
【実施例】
【００３４】
つぎに本発明の実施例を図２〜図５にもとづき説明する。
実施例１
外径１２０ｍｍ、厚さ１．１ｍｍの円盤状のポリカーボネート製の基板２にピッチ０．３２μｍからなるスパイラル状の案内溝を形成した。トラッキングの誘導をするソフト等の変更を伴えば、溝はリング状の溝でも使用が可能となる。この基板２の案内溝が形成された側の上面に、Ａｇ合金からなる反射層４をスパッタリングにより形成し、案内溝に対応するトラックを基板側からみて光反射層上に深さ４５ｎｍ、幅１６０ｎｍに形成した。  上記光反射層が形成されたその上面に、上記〔化１〕の化合物（シアニン色素）を２，２，３，３−テトラフルオロ−１−プロパノール（ＴＦＰ）に溶解した色素溶液をスピンコート法により塗布し、温度８０℃で３０分乾燥後、グルーブ７’の膜厚（レーザー照射側からみたランドでの膜厚）３５ｎｍ、ランド８’の膜厚（レーザー照射側からみたグルーブでの膜厚）１５ｎｍの光記録層３を形成し、吸収最大波長（λｍａｘ）での光学密度（ＯＤ値）を０．３となるように形成した。その後、更に光記録層３の上面にＺｎＳ−ＳｉＯ2 材料からなる透明な保護層５を２０ｎｍの厚さになるようにスパッタリングした。それから０．１ｍｍのポリカーボネート製シートからなるカバー層（光透過層）６ｂを透明接着剤からなる接着層６ａを介して保護層５の表面に貼り合わせることにより有機ＢＤ−Ｒ  １１の追記型の光情報記録媒体の試料を得た。
【００３５】
このようにして得られた有機ＢＤ−Ｒ  １１における記録層３の未記録時の屈折率ｎと未記録時の消衰係数ｋは、外径１２０ｍｍ、厚さ１．１ｍｍの円盤状のポリカーボネート製の両面が平坦な基板の上面に、上記〔化１〕の化合物をＴＦＰに溶解した色素溶液をスピンコート法により塗布し、温度８０℃で３０分乾燥後、膜厚４０ｎｍである色素薄膜を形成し、ｎとｋの計測装置（ＳＴＥＡＧ  ＥＴＡ  Ｏｐｔｉｋ  ＧｍｂＨ社製ＥＴＡ−ＲＴ／ＵＶ）で測定したところ、ｎは１．２８、ｋは０．４１であった。また、短波長レーザ光の３ビームのメインビーム再生パワーが０．２５ｍＷ、３０ｋＨｚのローパスフィルターを通した後で、未記録ＰＰ振幅Ｖ1 〔Ｖ〕は０．３１〔Ｖ〕であった。
なお、〔化１〕の化合物（シアニン色素）以外の化合物〔化２〕、〔化３〕、〔化４〕、〔化５〕、〔化６〕、〔化７〕及び〔化８〕についても、同様の試料を作製し、同様に未記録のｎとｋを計測装置（ＳＴＥＡＧ  ＥＴＡ  Ｏｐｔｉｋ  ＧｍｂＨ社製ＥＴＡ−ＲＴ／ＵＶ）で測定した。その計測値は、表１に示した。
【００３６】
続いて、この有機ＢＤ−Ｒ  １１を市販の記録再生装置（パルステック社製ＤＤＵ−１０００）を用いて波長４０５ｎｍの短波長レーザを用い、開口数ＮＡ０．８５、記録パワー５．０ｍＷ、線速４．９２ｍ／秒で記録し、波長４０５ｎｍの短波長レーザを用いて再生特性を評価したところ、トラッキングでの追従が可能であり、短波長レーザ光の３ビームのメインビーム再生パワーが０．３ｍＷ、３０ｋＨｚのローパスフィルターを通した後、記録後のＰＰ振幅Ｖ2 〔Ｖ〕は０．２３〔Ｖ〕であり、変調度は０．４７であった。
これらのことから、未記録ｎ、ｋのｎ＋ｋ＝１．６９に対して、未記録ＰＰ振幅Ｖ1 〔Ｖ〕は０．３１〔Ｖ〕になり、上記のＶ0 〔Ｖ〕≧０．２０〔Ｖ〕のためのｎ＋ｋ＜２．１を満足する。これらの結果は表１の化１の欄に示してある。
【００３７】
実施例２、３、４、５
実施例１において、〔化１〕の化合物の代わりに、それぞれ上記〔化２〕、〔化３〕、〔化４〕、〔化５〕の化合物を用いたこと以外は同様にして有機ＢＤ−Ｒ  １１を得た。実施例１と同様にして測定した結果は表１の化２、化３、化４、化５のそれぞれの欄に示した通り、いずれもトラッキングが可能であった。
それぞれ未記録ｎ、ｋのｎ＋ｋ＝１．５４、１．７０、１．９５、２．０４に対して、未記録ＰＰ振幅Ｖ1 〔Ｖ〕は０．３４〔Ｖ〕、０．３０〔Ｖ〕、０．２７〔Ｖ〕、０．２１〔Ｖ〕になり、いずれも、上記のＶ0 〔Ｖ〕≧０．２０〔Ｖ〕）のためのｎ＋ｋ＜２．１を満足する。また、変調度はそれぞれ０．４０、０．４１、０．４３、０．４０であった。
【００３８】
比較例１、２、３
実施例１において、〔化１〕の化合物の代わりに、上記〔化６〕、〔化７〕、〔化８〕の化合物を用いたこと以外は同様にして有機ＢＤ−Ｒ  １を得た。実施例１と同様にして測定した結果は表２の化６、化７、化８の欄に示した通り、トラッキング追従不能であった。
未記録ｎ、ｋのｎ＋ｋ＝２．１１、２．２３、２．１５に対して、ＰＰ振幅Ｖ1 〔Ｖ〕は０．１９〔Ｖ〕、０．１４〔Ｖ〕、０．１８〔Ｖ〕になり、上記のＶ0 〔Ｖ〕≧０．２０〔Ｖ〕）のためのｎ＋ｋ＜２．１を満足することができない。また、変調度はそれぞれ０．４４、０．４２、０．４５であった。
【００３９】
なお、本発明の構成及び動作は前述の各説明に限定されるものではなく、本発明の要旨を逸脱しない範囲において種々変更を加えてもよい。
【図面の簡単な説明】
【００４０】
【図１】従来のＨＤ  ＤＶＤ−Ｒの断面説明図である。
【図２】本発明の追記型の光情報記録媒体の断面説明図である。
【図３】短波長レーザ光によりトラックを追従する原理を簡略化して説明する説明図である。
【図４】その続きの説明図である。
【図５】未記録ｎ＋ｋと未記録ＰＰ振幅の関係を示すグラフである。
【符号の説明】
【００４１】
１  ＨＤ  ＤＶＤ−Ｒディスク
１１  本発明の追記型光情報記録媒体
２  基板
３  光記録層（光吸収層）
４  光反射層
５  保護層あるいは接着層                                                        ６  ダミー基板
６ａ  接着剤層
６ｂ  カバー層
７  グルーブ
８  ランド
７’グルーブ
８’ランド
９  レーザ光（記録光、再生光）
【図１】
2008262671.tif 000012
【図２】
2008262671.tif 000013
【図３】
2008262671.tif 000014
【図４】
2008262671.tif 000015
【図５】
2008262671.tif 000016